(57)【要約】【課題】  水性インクの吸収性に優れ、且つインクドットの形状がシャープで、インクの発色性に優れ、安定した高品位な印字画像を与え、更に搬送性、透明性、耐ブロッキング性、耐水性及び耐湿性に優れるインク受容層を有するインクジェット用記録シートの提供。【解決手段】  基材シートの少なくとも片面に、少なくとも一層のインク受容層を設けたインクジェット用記録シートにおいて、インク受容層が少なくとも親水性セグメントとポリシロキサンセグメントとを有する親水性ポリウレタン系樹脂と微粒子シリカとからなる組成物で形成されていることを特徴とするインクジェット用記録シート及びその製造方法。【選択図】  なし【特許請求の範囲】
【請求項１】
基材シートの少なくとも片面に、少なくとも一層のインク受容層を設けたインクジェット用記録シートにおいて、インク受容層が、有機ポリイソシアネート、高分子量親水性ポリオール及び／又はポリアミンと、分子内に少なくとも１個の活性水素含有基を有するポリシロキサン化合物を、必要に応じて鎖延長剤と反応させて得られる親水性セグメントとポリシロキサンセグメントとを有する親水性ポリウレタン系樹脂と微粒子シリカとからなる組成物で形成されていることを特徴とするインクジェット用記録シート。
【請求項２】
微粒子シリカの含有量が、上記組成物中５〜９５質量％である請求項１に記載のインクジェット用記録シート。
【請求項３】
微粒子シリカは、前記の親水性ポリウレタン系樹脂を合成する際に、高分子量親水性ポリオール及び／又はポリアミンの少なくとも一部として高分子量親水性ポリオール及び／又はポリアミンとシリカゾルとの混合物を用いることで前記の親水性ポリウレタン系樹脂中に含まれる請求項１に記載のインクジェット用記録シート。
【請求項４】
微粒子シリカは、平均粒径が１〜３００ｎｍである請求項１に記載のインクジェット用記録シート。
【請求項５】
前記の親水性ポリウレタン系樹脂中の親水性セグメント及びポリシロキサンセグメントの含有量が、それぞれ３０〜８０質量％及び０．１〜１０質量％である請求項１に記載のインクジェット用記録シート。
【請求項６】
基材シートの少なくとも片面に、少なくとも一層のインク受容層を設けたインクジェット用記録シートを製造する方法において、インク受容層を、有機ポリイソシアネート、高分子量親水性ポリオール及び／又はポリアミンと、分子内に少なくとも１個の活性水素含有基を有するポリシロキサン化合物を、必要に応じて鎖延長剤と反応させて親水性セグメントとポリシロキサンセグメントとを有する親水性ポリウレタン系樹脂を合成する際に、高分子量親水性ポリオール及び／又はポリアミンの少なくとも一部として、高分子量親水性ポリオール及び／又はポリアミンとシリカゾルとの混合物を用いてなるシリカ分散親水性ポリウレタン系樹脂組成物を用いて形成することを特徴とするインクジェット用記録シートの製造方法。
【請求項７】
前記の混合物は、高分子量親水性ポリオール及び／又はポリアミンとシリカゾルとの混合物からシリカゾルの分散溶剤を除去して得られるものである請求項６に記載のインクジェット用記録シートの製造方法。
【請求項８】
前記の混合物中のシリカの含有量が、前記の生成する親水性ポリウレタン系樹脂組成物中５〜９５質量％となる量である請求項６又は７に記載のインクジェット用記録シートの製造方法。
【請求項９】
微粒子シリカは、平均粒径が１〜３００ｎｍである請求項６に記載のインクジェット用記録シートの製造方法。
【請求項１０】
前記の親水性ポリウレタン系樹脂中の親水性セグメント及びポリシロキサンセグメントの含有量は、それぞれ３０〜８０質量％及び０．１〜１０質量％である請求項６に記載のインクジェット用記録シートの製造方法。
【発明の詳細な説明】
【技術分野】
【０００１】
本発明はインクジェット用記録シート及びその製造方法に関し、さらに詳しくは、印字画像に優れた耐水性、耐湿性を付与し、且つインクの吸収性、インクの発色性に優れ、安定した高品位な印字画像の記録が可能で、さらに透明性、搬送性、耐ブロッキング性に優れるインク受容層を有するインクジェット用記録シート及びその製造方法に関するものである。
【背景技術】
【０００２】
インクジェット記録方式は、種々の作動原理、例えば、静電吸引方式、圧電素子を用いてインクに機械的振動又は変移を与える方式、インクを加熱して発泡させその圧力を利用する方式等によりインクの微小液滴を飛翔させて紙などの記録シートに付着させて画像、文字などの記録を行うものであり、高速印字、騒音の発生が少なく、高品位印字、多色印字の行える記録方式として種々の用途に急速に普及している。
【０００３】
このようなインクジェット記録に用いられる被記録媒体には、被記録媒体上に付着したインクが滲みや流れを発生し、印字品位を損ねることがないように、インクの吸収を速やかにし、明瞭なインクドットが形成されるように、紙等の支持体に種々の顔料と樹脂を主成分とするインク受容層を設けたもの、あるいは紙自身に多孔質の顔料を抄き込んだ記録用シート等が提案されている。
【０００４】
例えば、インク受容層が、顔料として無機顔料と有機顔料を併用し、水溶性高分子からなるもの（特許文献１）、微粉末シリカとシラノール基を有するポリビニルアルコール共重合体よりなるもの（特許文献２）等が提案されている。
【０００５】
しかし、装置の高速化、高精細化或いはフルカラー化等のインクジェット記録装置の性能の向上や用途の拡大に伴い、インクジェット用記録シートにも次のような高度な特性を併せ持つことが要求されるようになった。
（１）インクの吸収が速く、且つインク吸収容量が大きいこと、
（２）インクの発色性が高いこと、
（３）インク受容層の表面強度が高いこと、
（４）支持体が耐水性を有し、インクにより支持体に凹凸やカールを生じないこと、
（５）インク受容層に印字された画像は、耐水性及び耐オゾン性等の画像保存性が良いこと、
（６）インク受容層が経時変化しないものであること、等。
【０００６】
従来、これらの要求を満たすためにインクジェット用記録シートに設けるインク受容層の成分として、インク吸収性に優れた多孔質顔料や水溶性高分子を使用したり、インク受容層の耐水性向上のためにラテックスを使用したり、更には支持体自体に耐水性を有する合成紙やプラスチック等を用いるもの等が提案並びに検討されてきた。
【０００７】
しかしながら、支持体に紙を用いたり、水溶性高分子のみをインク受容層として用いたものは、耐水性が悪く、印字部分が滲み、画像の鮮明性に劣る。
又、インク受容層に多孔質顔料を分散させたものは、多孔質顔料は通常つや消し剤（マット剤）として使用されるように一般的に透明性を低下させるものであり、たとえ５質量％以下の少ない分散量であってもその透明性は著しく低下する。
一方、支持体に合成紙やプラスチックフィルムを用いたり、インク受容層の樹脂にラテックスを使用したものについては、インク受容層と支持体との接着性やインクの吸収性や乾燥性に問題がある。
【０００８】
【特許文献１】特開昭５７−８２０８５号公報
【特許文献２】特開昭６２−２６８６８２号公報
【発明の開示】
【発明が解決しようとする課題】
【０００９】
本発明は、上記の事情に鑑みてなされたものであり、本発明は、特に水性インクの吸収性に優れ、且つインクドットの形状がシャープで、インクの発色性に優れ、安定した高品位な印字画像を与え、更に搬送性、透明性、耐ブロッキング性、耐水性及び耐湿性に優れるインク受容層を有するインクジェット用記録シートの提供を目的とするものである。
【課題を解決するための手段】
【００１０】
上記目的は以下の本発明によって達成される。即ち、本発明は、基材シートの少なくとも片面に、少なくとも一層のインク受容層を設けたインクジェット用記録シートにおいて、インク受容層が、有機ポリイソシアネート、高分子量親水性ポリオール及び／又はポリアミンと、分子内に少なくとも１個の活性水素含有基を有するポリシロキサン化合物を、必要に応じて鎖延長剤と反応させて得られる親水性セグメントとポリシロキサンセグメントとを有する親水性ポリウレタン系樹脂と微粒子シリカとからなる組成物で形成されていることを特徴とするインクジェット用記録シートである。
【００１１】
又、本発明は、基材シートの少なくとも片面に、少なくとも一層のインク受容層を設けたインクジェット用記録シートを製造する方法において、インク受容層を、有機ポリイソシアネート、高分子量親水性ポリオール及び／又はポリアミンと、分子内に少なくとも１個の活性水素含有基を有するポリシロキサン化合物を、必要に応じて鎖延長剤と反応させて親水性セグメントとポリシロキサンセグメントとを有する親水性ポリウレタン系樹脂を合成する際に、高分子量親水性ポリオール及び／又はポリアミンの少なくとも一部として、高分子量親水性ポリオール及び／又はポリアミンとシリカゾルとの混合物を用いてなるシリカ分散親水性ポリウレタン系樹脂組成物を用いて形成することを特徴とするインクジェット用記録シートの製造方法である。
【発明の効果】
【００１２】
本発明のシリカ分散親水性ポリウレタン系樹脂組成物を用いてインク受容層を形成することにより、インクの乾燥性、発色性に優れ、安定した高品位な印字画像の記録が可能で、更にはインク受容層及び印字画像の透明性、耐ブロッキング性、耐水性に優れたインクジェット用記録シートが提供される。
【発明を実施するための最良の形態】
【００１３】
次に発明の実施の形態を挙げて本発明を更に詳しく説明する。
本発明のインクジェット用記録シートは、インク受容層が樹脂成分の親水性ポリウレタン系樹脂と微粒子シリカとから構成されている。本発明で使用する親水性ポリウレタン系樹脂は、有機ポリイソシアネート、高分子量親水性ポリオール及び／又はポリアミンと、分子内に少なくとも１個の活性水素含有基を有するポリシロキサン化合物を、必要に応じて鎖延長剤と反応させて得られる親水性セグメントとポリシロキサンセグメントとを有する。
【００１４】
微粒子シリカは、この親水性ポリウレタン系樹脂を合成する際、高分子量親水性ポリオール及び／又はポリアミンの少なくとも一部として、高分子量親水性ポリオール及び／又はポリアミンとシリカゾルとの混合物を使用し、生成する親水性ポリウレタン系樹脂中に微粒子シリカを含有（分散）させる（本発明ではこれをシリカ分散親水性ポリウレタン系樹脂組成物と称する。）。微粒子シリカは、その量が多い場合にも、得られた上記の親水性ポリウレタン系樹脂の溶液に、分散剤を使用しないにも拘らず、安定に分散している。このシリカ分散親水性ポリウレタン系樹脂組成物を用いて本発明のインクジェット用記録シートのインク受容層が形成される。尚、本発明においてはポリウレタン系樹脂とは、ポリウレタン樹脂、ポリウレア樹脂、ポリウレタン−ポリウレア樹脂を総称するものである。
【００１５】
本発明において、高分子量親水性ポリオール及び／又はポリアミンと微粒子シリカとの混合物は、高分子量親水性ポリオール及び／又はポリアミンに微粒子シリカとを機械的に混合、分散させたものも使用できるが、上記ポリオール及び／又はポリアミンとシリカゾルとの混合物からシリカゾルの分散溶剤を除去して得られたものを使用することが好ましい。上記ポリオール及び／又はポリアミンをそれらの可溶性溶剤の溶液として使用する場合には、この溶剤も除去する。
本発明におけるシリカゾルとは、微粒子シリカ又は微粒子シリカ化合物が、通常、分散溶剤の水及び／又はアルコール類に安定に分散したものである。分散溶剤としては、ケトン、エステル、その他の有機溶剤も使用される。このシリカゾル中の微粒子シリカの平均粒径は、通常１μｍ以下であり、特に１〜３００ｍμｍ（ｎｍ）のものが好ましい。
【００１６】
インクジェット用記録紙のインク受容層を形成する場合には、樹脂溶液や分散液等を使用する方法が一般的である。
微粒子シリカをポリウレタン系樹脂の溶液に分散させる方法として、下記の方法が挙げられる。例えば、微粒子シリカをポリウレタン系樹脂に通常の分散混合機を用いて分散させ、これを溶剤に溶解して使用する方法（１）、微粒子シリカ或いはシリカゾルをポリウレタン系樹脂溶液に添加・分散させる方法（２）が考えられる。しかし、方法（１）は、分散剤を用いても安定な分散液が得られず、経済的にも不利である。方法（２）は、一般的な方法ではあるが、この方法でも分散剤を用いても微粒子シリカを安定に分散させることはできない。シリカゾルを用いても分散安定性は低く、時間とともに両者は容易に分離してしまう。この理由は、ポリウレタン系樹脂と微粒子シリカとの相溶性（親和性）や両者のｐＨの変化に対する安定性或はポリウレタン系樹脂と微粒子シリカの表面の性質が異なること等によるものである。
他の方法として、ポリウレタン系樹脂の合成反応時にシリカゾルを合成系に添加する方法も考えられるが、シリカゾルの水やアルコール系の分散媒は、イソシアネートと反応することから、使用できないのは勿論、他の溶剤系のシリカゾルを用いても分散安定性のあるポリウレタン系樹脂溶液は得られない。
【００１７】
しかし、本発明で使用する後述の高分子量親水性ポリオール及び／又はポリアミンは、その親水性によりシリカとの相溶性（親和性）が極めて高く、これらは任意の割合でシリカゾルと安定に混合することができる。そして、この混合物からシリカゾルの分散媒を任意の方法で除去することにより、極めて安定に微粒子シリカが分散した高分子量親水性ポリオール及び／又はポリアミンが得られ、しかも、高分子量親水性ポリオール及び／又はポリアミン中の微粒子シリカの分散量が増大しても、該ポリオール及び／又はポリアミンの粘度上昇は少なく、且つこれらと他の原料成分を溶剤中で反応させることによって、分散剤を使用しなくても親水性ポリウレタン系樹脂溶液中に微粒子シリカが安定に分散した分散液が得られる。無溶剤で反応させた場合には、ポリウレタン系樹脂をその可溶性溶剤に溶解することで上記と同じ安定な微粒子シリカの分散液が得られる。これらの分散液は、いずれも極めて透明であり、これから形成されるフィルムも透明である。
【００１８】
高分子量親水性ポリオール及び／又はポリアミン或はそれらの溶液とシリカゾルとの混合物からのシリカゾルの分散媒や有機溶剤の除去は、一般的に減圧等で容易に留去することができる。この場合、留去を減圧下、低温で行うことが好ましく、７０℃以下で留去することが特に好ましい。これ以上の高温になると微粒子シリカの凝集が起こることがあり、シリカの分散安定性が低下するとともに、透明性の低いシリカ分散高分子量親水性ポリオール及び／又はポリアミンが生成することがある。高分子量親水性ポリオール及び／又はポリアミンとシリカゾルとの混合割合は、微粒子シリカが、生成する前記の親水性ポリウレタン系樹脂組成物（固形分）中５〜９５質量％となる量が好ましく、更に好ましくは１０〜９０質量％となる量である。
【００１９】
本発明においてインク受容層を構成する樹脂として使用する親水性ポリウレタン系樹脂は、高分子量の親水性ポリオール及び／又はポリアミンを構成単位とする親水性セグメントとポリシロキサン化合物を構成単位とするポリシロキサンセグメントとを有している。これらのセグメントは、鎖延長剤を使用しない場合は、それぞれランダムにウレタン結合、ウレア結合又はウレタン−ウレア結合で結合されている。鎖延長剤を使用する場合には、これらの結合とともに、これらの結合の間に鎖延長剤の残基である短鎖が存在する結合が存在する。
【００２０】
本来、疎水性（撥水性）であるポリシロキサンセグメントを樹脂構造中に導入することは、吸水性及び親水性に対して良好な結果を期待できないはずである。ところが、ポリシロキサンセグメント含有量の少ない樹脂から形成される膜表面は、乾燥状態では完全にポリシロキサン成分で覆われるが、水中に浸漬した場合にはポリシロキサン成分が樹脂膜中に埋没してしまう現象、つまり環境応答性があることが知られている（高分子論文集、第４８巻［第４号］、２２７頁（１９９１）、等）。
【００２１】
本発明で使用する親水性セグメントとポリシロキサンセグメントとを有する親水性ポリウレタン系樹脂は、この現象を利用したものである。上記親水性ポリウレタン系樹脂中におけるポリシロキサンセグメント含有量を適度にコントロールすることにより、該ポリウレタン系樹脂を含むインク受容層への高湿度又は水性インク等による印字の際には、環境応答によりその表面は親水性を示し、乾燥時又は乾燥後の表面はポリシロキサン成分で覆われて、優れた耐水性、耐ブロッキング性、滑性等が発現する。これらの効果については本発明者らはすでに特願平１０−２３５５４５号、特願平１０−２４０８１１号や特願平１０−１７０２９６号等の特許出願で明らかにした。
【００２２】
次に本発明で使用する親水性セグメントとポリシロキサンセグメントとを有する親水性ポリウレタン系樹脂の原料成分について説明する。
本発明において上記の親水性ポリウレタン系樹脂を構成する分子鎖中にポリシロキサンセグメントを導入するために使用するポリシロキサン化合物は、分子中に１個又は２個以上の活性水素含有基（反応性基）、例えばアミノ基、エポキシ基、水酸基、メルカプト基、カルボキシル基等を有するポリシロキサン化合物である。このような反応性基を有するポリシロキサン化合物の好ましい例としては、例えば、下記の如き化合物が挙げられる。
【００２３】
（１）アミノ変性ポリシロキサン化合物
2005169706.tif 000002
【００２４】
（２）エポキシ変性ポリシロキサン化合物
2005169706.tif 000003
【００２５】
（３）アルコール変性ポリシロキサン化合物
2005169706.tif 000004
【００２６】
2005169706.tif 000005
【００２７】
（４）メルカプト変性ポリシロキサン化合物
2005169706.tif 000006
【００２８】
（５）カルボキシル変性ポリシロキサン化合物
2005169706.tif 000007
【００２９】
以上列記した活性水素含有基を有するポリシロキサン化合物は、本発明において使用する好ましい化合物の例示であって、本発明はこれらの例示の化合物に限定されるものではない。従って、これらの例示の化合物のみならず、その他現在市販されており、市場から容易に入手し得る化合物は、いずれも本発明において使用することができる。
【００３０】
本発明で使用する有機ポリイソシアネートとしては、ポリウレタン系樹脂の合成に従来から使用されているものがいずれも使用でき、特に制限されない。好ましいものとして、例えば、４，４′−ジフェニルメタンジイソシアネート（ＭＤＩ）、水添ＭＤＩ、イソホロンジイソシアネート、１，３−キシリレンジイソシアネート、１，４−キシリレンジイソシアネート、２，４−トリレンジイソシアネート、２，６−トリレンジイソシアネート、１，５−ナフタレンジイソシアネート、ｍ−フェニレンジイソシアネート、ｐ−フェニレンジイソシアネート等、或いはこれらの有機ポリイソシアネートと低分子量のポリオールやポリアミンを末端イソシアネートとなる様に反応させて得られるポリウレタンプレポリマー等も使用することができる。
【００３１】
本発明で使用する高分子量親水性ポリオール又は高分子量親水性ポリアミンとしては、水酸基、アミノ基、カルボキシル基等を分子中に有する質量平均分子量が４００〜８，０００の範囲のものが好ましい。
末端が水酸基で親水性を有するポリオールとしては、例えば、
ポリエチレングリコール、
ポリエチレングリコール／ポリテトラメチレングリコール共重合ポリオール、
ポリエチレングリコール／ポリプロピレングリコール共重合ポリオール、
ポリエチレングリコールアジペート、
ポリエチレングリコールサクシネート、
ポリエチレングリコール／ポリ−ε−カプロラクトン共重合ポリオール、
ポリエチレングリコール／ポリバレロラクトン共重合ポリオール、等
が挙げられる。特に好ましいのは、ポリエチレングリコールである。
【００３２】
末端がアミノ基で親水性を有するポリアミンとしては、例えば、
ポリエチレンオキサイドジアミン、
ポリエチレンオキサイドプロピレンオキサイドジアミン、
ポリエチレンオキサイドトリアミン、
ポリエチレンオキサイドプロピレンオキサイドトリアミン等、
が挙げられる。
その他、カルボキシル基やビニル基を有したエチレンオキサイド付加物等が挙げられる。
【００３３】
本発明においては、親水性ポリウレタン系樹脂に耐水性を付与するため、上記の親水性ポリオール又はポリアミンとともに、親水性鎖を有さない他のポリオール、ポリアミン、ポリカルボン酸等を適宜共重合させることも可能である。
【００３４】
本発明において必要により使用される鎖延長剤としては、例えば、低分子量ジオールやジアミン等の従来公知の鎖延長剤がいずれも使用でき、特に限定されない。例えば、エチレングリコール、１，３−プロパンジオール、１，４−ブタンジオール、１，５−ペンタンジオール、エチレンジアミン、ヘキサメチレンジアミン等が挙げられる。
【００３５】
本発明で使用するシリカ分散親水性ポリウレタン系樹脂組成物は、上述の高分子量親水性ポリオール及び／又はポリアミンの一部あるいは全部として、これらのそれぞれとシリカゾルとの混合物からシリカゾルの分散溶剤等を除去すること等により得られる微粒子シリカが分散した高分子量親水性ポリオール及び／又はポリアミンを用い、これらのいずれか、又は両方とポリシロキサン化合物、有機ポリイソシアネートを、必要により鎖延長剤と、従来の公知のポリウレタン系樹脂の製造方法に準じて反応させることによって得ることができる。反応は、無溶剤でもよいし、水溶液や有機溶剤中での反応でもよい。無溶剤の場合には、得られたシリカ分散親水性ポリウレタン系樹脂組成物は、親水性ポリウレタン系樹脂の可溶性溶剤に溶解して使用する。可溶性溶剤は特に限定されず、ジメチルホルムアミドやメチルエチルケトン等が好ましいものとして挙げられる。親水性ポリウレタン系樹脂の合成に使用される溶剤も同様である。シリカ分散親水性ポリウレタン系樹脂組成物は、親水性ポリウレタン系樹脂溶液に微粒子シリカが安定に分散している分散液である。親水性ポリウレタン系樹脂を無溶剤で合成した場合も、これを適当な溶剤に溶解することで該樹脂の溶液に微粒子シリカが安定に分散している分散液が得られる。
【００３６】
本発明で使用する親水性セグメント及びポリシロキサンセグメントを分子鎖中に有する親水性ポリウレタン系樹脂の分子量は特に限定されず、重量平均分子量（ＧＰＣで測定した標準ポリスチレン換算）が３，０００〜８００，０００の範囲が好ましく、更に好ましくは５，０００〜５００，０００の範囲である。
【００３７】
本発明で使用するシリカ分散親水性ポリウレタン系樹脂組成物において、微粒子シリカの含有量は、上記組成物中５〜９５質量％が好ましく、更に好ましくは１０〜９０質量％である。微粒子シリカの含有量が５質量％未満では、本発明の目的である耐ブロッキング性、滑性といった表面特性の発現が不十分となり、一方９５質量％を超えると皮膜の強度、基材に対する接着性等が劣るようになるので好ましくない。驚くべきことに、微粒子シリカの含有量が７５〜９５質量％の場合には、本発明のシリカ分散親水性ポリウレタン系樹脂組成物を用いた塗布液を基材にコーティングすることにより、数ｍμｍ（ｎｍ）サイズの微多孔質の、透明性にも優れた皮膜が形成される。
【００３８】
本発明における親水性ポリウレタン系樹脂中のポリシロキサンセグメントは、主鎖中或いは側鎖中でも、又は両方に含有されていてもよい。親水性ポリウレタン系樹脂中の該セグメントの含有量は、０．１〜１０質量％が好ましく、更に好ましくは２〜１０質量％である。ポリシロキサンセグメントの含有量が０．１質量％未満ではインク受容層の耐水性、耐ブロッキング性、滑性といった表面特性の発現が不十分となり、一方、１０質量％を超えるとポリシロキサンセグメントによる撥水性が強くなり、高品位の画像が得られなくなるとともに、本発明が利用する環境応答性に乏しくなり、インク受容層の吸水性、防曇性や透明性に劣るようになるので好ましくない。
【００３９】
又、本発明における親水性ポリウレタン系樹脂中の親水性セグメントの含有量は、３０〜８０質量％が好ましく、更に好ましくは５０〜７５質量％である。親水性セグメントの含有量が３０質量％未満では、インク受容層の吸水性、防曇性に劣るようになり、一方、８０質量％を超えるとインク受容層の耐水性、耐ブロッキング性に劣るようになり好ましくない。
【００４０】
本発明のインクジェット用記録シートの基材シートとしては、例えば、紙、プラスチックフィルム、ガラス、布、木材、金属等が用いられるが、特に限定されない。紙としては、例えば、上質紙、中質紙、コート紙、キャストコート紙等が挙げられる。プラスチックフィルムとしては、例えば、ポリエステル、セルローストリアセテート、ポリカーボネート、ポリ塩化ビニル、ポリプロピレン、ポリアミド、ポリスチレン、ポリエチレン、ポリメチルメタアクリレート等の厚さ５０乃至２５０μｍのシート等が挙げられる。
又、基材シートには、必要に応じてインク受容層に対する接着性を付与するプライマー層や非受容層側である基材シートの裏面にカール防止層や摩擦係数を改良する滑性層を設けることもできる。
【００４１】
本発明においてインク受容層を形成するために前記のシリカ分散親水性ポリウレタン系樹脂組成物が使用される。
インク受容層を構成する樹脂成分としては、前記の親水性ポリウレタン系樹脂単独でもよいが、インクジェット記録用インクの組成により、親水性及び／又は吸水性を更に付与するか調整するために、前記の親水性ポリウレタン系樹脂に水溶性高分子を組み合わせて使用してもよい。
水溶性高分子としては、例えば、ポリビニルアルコール、変性ポリビニルアルコール、ヒドロキシエチルセルロース、ＣＭＣ、セルロース誘導体、ポリビニルピロリドン、ポリアクリル酸、ポリアクリル酸系重合体、澱粉、カチオン澱粉、ゼラチン、カゼイン等が挙げられる。
【００４２】
又、インク受容層や印字画像に耐水性や耐久性を更に付与するために、前記の親水性ポリウレタン系樹脂に疎水性の高分子を組み合わせて使用してもよい。疎水性高分子としては、例えば、ポリエステル樹脂、ポリ塩化ビニル樹脂、ポリスチレン樹脂、ポリメチルメタクリレート樹脂、ポリカーボネート樹脂、ポリウレタン樹脂、塩化ビニル−酢酸ビニル共重合樹脂、アクリロニトリル−スチレン共重合樹脂、ポリビニルブチラール樹脂、ポリアミド樹脂、エポキシ樹脂、尿素樹脂、メラミン樹脂等の如くインク受容層の形成に一般に使用されている合成樹脂が挙げられる。
【００４３】
又、インク受容層のインクの吸収性、定着性、発色性、更には耐ブロッキング性及び耐水性を向上させる目的で、シリカ分散親水性ポリウレタン系樹脂組成物に、無機及び有機の顔料や樹脂粒子等を含有させることができる。
使用される顔料や樹脂粒子としては、例えば、カオリン、デラミカオリン、水酸化アルミニウム、シリカ、珪藻土、炭酸カルシウム、タルク、酸化チタン、硫酸カルシウム、硫酸バリウム、酸化亜鉛、珪酸カルシウム、珪酸マグネシウム、コロイダルシリカ、ゼオライト、ベンナイト、セリサイト、リトポン等の鉱物質顔料、多孔質顔料やポリスチレン樹脂、尿素樹脂、アクリル樹脂、メラミン樹脂、ベンゾグアナミン樹脂、ポリウレタン樹脂、その他有機顔料等の微粒子、多孔質微粒子及び中空粒子等の公知の顔料や樹脂粒子の中からインクジェット用記録シートの品質設計に応じて１種又は２種以上が適宜使用される。この場合、これら顔料や樹脂粒子の使用量は、インク受容層形成に使用するシリカ分散親水性ポリウレタン系樹脂組成物の全固形分の０〜９５質量％、好ましくは１０〜９０質量％の範囲である。
【００４４】
更に、必要に応じて、シリカ分散親水性ポリウレタン系樹脂組成物に上記以外に増粘剤、離型剤、浸透剤、湿潤剤、熱ゲル化剤、サイズ剤、消泡剤、抑泡剤、発泡剤、着色剤、蛍光増白剤、紫外線吸収剤、酸化防止剤、クエンチャー剤、防腐剤、帯電防止剤、架橋剤、分散剤、滑剤、可塑剤、ｐＨ調整剤、流動性改良剤、固化促進剤、耐水化剤等の各種助剤を適宜配合することも可能である。
【００４５】
本発明においてインク受容層を形成するために使用するシリカ分散親水性ポリウレタン系樹脂組成物は、溶剤中で合成した前記の親水性ポリウレタン系樹脂の溶液を使用することが好ましく、無溶剤で合成した場合には前記の親水性ポリウレタン系樹脂を溶剤に溶解して使用する。必要により添加する成分が溶剤可溶性であれば、上記の親水性ポリウレタン系樹脂組成物に直接添加して溶解してもよく、又は予め溶剤に溶解して添加してもよい。更に不溶性の添加成分を加え、シリカ分散ポリウレタン系樹脂組成物は、通常、固形分が５〜１５質量％程度の塗布液に調製される。
【００４６】
調製された塗布液は、グラビアコート、ダイレクト又はリバースロールコート、ワイヤーバーコート、エアナイフコート、カーテンコート、ブレードコート、ロッドコート、ダイコート等で基材シートに塗布される。更に、塗布後、マシンカレンダー、スーパーカレンダー、ソフトカレンダー等のカレンダーを用いて仕上げ、インクジェット記録用シートが得られる。
【００４７】
形成されるインク受容層の厚みは、上記組成物の乾燥質量で５〜１００ｇ／ｍ2程度となる厚みが好ましく、更に好ましくは１０〜５０ｇ／ｍ2程度である。インク受容層の厚みが５ｇ／ｍ2未満では、インク受容層によるインクの吸収が不十分となり、厚みが１００ｇ／ｍ2を超えると、得られる効果は飽和となり不経済であり、その上インク受容層の折れ割れやカール等の発生が起こりやすくなる。
【実施例】
【００４８】
次に参考例、実施例及び比較例を挙げて本発明を更に具体的に説明する。尚、文中の部又は％は質量基準である。
【００４９】
参考例１
ポリエチレングリコール（分子量１，０００）７００部とシリカ水ゾル（シリカの平均粒径１０〜２０ｎｍ、固形分２０％）１，５００部を混合し、得られた混合物を攪拌しながら７０℃で減圧脱水を行った。
理論量の水が留去された後、温度を１２０℃に上げ、１３３．３Ｐａ以下の減圧下で残存水分を除去してシリカ含有量３０％の白色固体状ポリオール（Ａ）を得た。このポリオールは、水酸基価７６ｍｇＫＯＨ／ｇ、水分率０．１５％で、８０℃では透明で、粘度は４５０ｄＰａ・ｓであった。
【００５０】
参考例２
ポリエチレングリコール（分子量５９０）１００部とシリカ水ゾル（シリカの平均粒径２００〜２３０ｎｍ、固形分３０％）３３３部を混合し、得られた混合物を攪拌しながら７０℃で減圧脱水を行った。
理論量の水が留去された後、温度を１２０℃に上げ、１３３．３Ｐａ以下の減圧下で残存水分を除去してシリカ含有量５０％の白色固体状ポリオール（Ｂ）を得た。このポリオールは、水酸基価９５ｍｇＫＯＨ／ｇ、水分率０．１２％で、１１０℃で軟化した。
【００５１】
参考例３
ポリエチレンオキサイドジアミン（テキサコケミカル社製ジェファーミンＥＤ；分子量６００）１００部とシリカ水ゾル（シリカ平均粒径２０〜３０ｎｍ、固形分４０質量％）２，２５０部を混合し、得られた混合物を攪拌しながら７０℃で減圧脱水を行った。
理論量の水が留去された後、温度を１２０℃に上げ、１３３．３Ｐａ以下の減圧下で残存水分を除去してシリカ含有量９０％の白色固体状ポリアミン（Ｃ）を得た。このポリアミンは、アミン当量３０ｇ／ｍｏｌ、水分率０．２０％、１３０℃で軟化した。
【００５２】
参考例４
（シリカ分散ポリウレタン樹脂組成物の製造）
2005169706.tif 000008
上記構造のポリジメチルシロキサンポリオール（分子量３，２００）５部と、参考例１のポリオール（Ａ）１５０部、エチレングリコール５部を、２００部のメチルエチルケトンと２００部のジメチルホルムアミドとの混合溶剤に溶解し、６０℃でよく攪拌しながら、４８部の水添ＭＤＩを１００部のメチルエチルケトンに溶解した溶液を徐々に滴下した。滴下終了後８０℃で８時間反応させた後、ジメチルホルムアミド３３０部を加えて本発明のシリカ分散親水性ポリウレタン樹脂組成物の溶液を得た。
【００５３】
この組成物は固形分２０％で、３０ｄＰａ・ｓ（２５℃）の粘度を有し、親水性ポリウレタン樹脂のＧＰＣで測定した（以下の例においても同様）重量平均分子量は４２，０００であり、ポリシロキサンセグメントの含有量は２．１％、親水性セグメントの含有量は５０．５％、シリカの含有量は２１．６％であった。  この組成物溶液から形成したフィルムは、透明で、破断強度は３５．５Ｍｐａ、破断伸度は３０％、且つ軟化点は１７５℃であった。
【００５４】
参考例５
（シリカ分散ポリウレタン−ポリウレア樹脂組成物の製造）
2005169706.tif 000009
上記構造のポリジメチルシロキサンジアミン（分子量３，８８０）５部、参考例２のポリオール（Ｂ）１２０部及びポリエチレンオキサイドジアミン（分子量２，０００）２５部を１００部のメチルエチルケトン及び２００部のジメチルホルムアミド混合溶剤に溶解し、６０℃でよく攪拌しながら、３０部の水添ＭＤＩを１００部のメチルエチルケトンに溶解した溶液を徐々に滴下した。滴下終了後８０℃で８時間反応させた後、ジメチルホルムアミド３２０部を加えて本発明のシリカ分散親水性ポリウレタン−ポリウレア樹脂組成物の溶液を得た。
【００５５】
この組成物は、固形分２０％で、８０ｄＰａ・ｓ（２５℃）の粘度を有していた。
親水性ポリウレタン−ポリウレア樹脂の重量平均分子量は５１，０００であり、ポリシロキサンセグメントの含有量は２．５％、親水性セグメントの含有量は４７．２％、シリカの含有量は３３．３％であった。
上記組成物溶液から形成したフィルムは、透明で、破断強度は２８．５Ｍｐａ、破断伸度は２０％、且つ軟化点は１８３℃であった。
【００５６】
参考例６
（シリカ分散Ｓポリウレア樹脂組成物の製造）
反応容器中で参考例５のポリジメチルシロキサンジアミン（分子量３，８８０）５部、参考例３のポリアミン（Ｃ）１４５部をジメチルホルムアミド２５０部に溶解し、内温を０〜−５℃に保持してよく攪拌しながら、６部の水添ＭＤＩを１００部のジメチルホルムアミドに溶解した溶液を徐々に滴下して反応させた。
滴下終了後、次第に内温を上昇させ、５０℃に達した時点でさらに５時間反応させた後、ジメチルホルムアミド２７５部を加えて本発明のシリカ分散親水性ポリウレア樹脂組成物の溶液を得た。
【００５７】
この組成物溶液は、固形分２０％で、１７０ｄＰａ・ｓ（２５℃）の粘度を有し、親水性ポリウレア樹脂の重量平均分子量は４１，０００であり、ポリシロキサンセグメントの含有量は２．８％、親水性セグメントの含有量は９．３％、シリカの含有量は８３．６％であった。
上記組成物溶液から形成したフィルムは、やや半透明で多孔質であった。又、破断強度は８．２Ｍｐａ、破断伸度は５％、且つ軟化点は２２０℃であった。
【００５８】
参考例７
参考例４のポリジメチルシロキサンポリオールを使用せず、又、参考例１のポリオール（Ａ）のシリカを除いたポリオールを使用する他は参考例４と同じ材料と処方によりポリウレタン樹脂の溶液を得た。この溶液は、固形分２０％で、５０ｄＰａ・ｓ（２５℃）の粘度を有し、ポリウレタン樹脂の重量平均分子量は６８，０００であった。
上記の樹脂溶液から形成したフィルムは、破断強度３５．０ＭＰａ、破断伸度４５０％、軟化点は１０３℃であった。
【００５９】
参考例８
参考例５のポリジメチルシロキサンジアミンを使用せず、又、参考例２のポリオール（Ｂ）のシリカを除いたポリオールを使用する他は参考例５と同じ材料と処方によりポリウレタン−ポリウレア樹脂の溶液を得た。
この樹脂溶液は固形分２０％で、４０ｄＰａ・ｓ（２５℃）の粘度を有し、ポリウレタン−ポリウレア樹脂の重量平均分子量は５５，０００であった。
上記の樹脂溶液から形成したフィルムは、破断強度２５．３Ｍｐａ、破断伸度４００％、軟化点は９５℃であった。
【００６０】
参考例９
参考例５のポリジメチルシロキサンジアミンを使用せず、又、参考例３のポリアミン（Ｃ）のシリカを除いたポリアミンを使用する他は参考例６と同じ材料と処方によりポリウレア樹脂の溶液を得た。
この樹脂溶液は固形分２０％で、２５ｄＰａ・ｓ（２５℃）の粘度を有し、ポリウレア樹脂の重量平均分子量は３２，０００であった。
上記の樹脂溶液から形成したフィルムは、破断強度は２２．７ＭＰａ、破断伸度３５０％、軟化点は１１５℃であった。
【００６１】
参考例１０〜１２
参考例１〜３のシリカ水ゾルを、それぞれ参考例７〜９の樹脂溶液中に攪拌しながら添加したが、粒子が析出し、溶液は不透明となった。
【００６２】
参考例１３
鹸化度９８．５％ポリビニルアルコール（重合度５５０）の５％水溶液を調製した。
【００６３】
実施例１〜３
参考例４〜６で得られたシリカ分散親水性ポリウレタン系樹脂組成物の溶液を、それぞれ坪量３５ｇ／ｍ2質紙に、エアーナイフコーターで、乾燥後の厚みが２５μｍとなるように塗工し、インク受容層を形成し、本発明のインクジェット記録用シートとした。
【００６４】
比較例１〜７
参考例７〜１３で得られた樹脂溶液を坪量３５ｇ／ｍ2質紙に、エアーナイフコーターで、乾燥後の厚みが２５μｍとなるように塗工して、インク受容層を形成し、比較例のインクジェット記録用シートとした。
【００６５】
〔インクジェット記録用シートの評価〕
以上のようにして得られた１０種類のインクジェット記録用シートについて、水溶性染料インクで印字記録するインクジェットプリンター（セイコーエプソン社製ＰＭ−８００Ｃ）でイエロー、マゼンタ、シアン及びブラックの４色を使用して印字記録を行い、以下の項目の評価を行った。
【００６６】
（１）ブロッキング性
樹脂コーティング面に未処理ＰＥＴフィルムを重ね、荷重０．２９ＭＰａ、４０℃で一日放置後のブロッキング性の評価を行った。結果を以下のように表示する。
○：ブロッキング性なし
△：ややブロッキング性あり
×：ブロッキング性あり
（２）透明性
樹脂コーティング面の曇りを目視にて判定した。結果を以下のように表示する。
○：完全に透明
△：僅かに曇りがある
×：完全に不透明
【００６７】
（３）発色鮮明性
インクジェットプリンターでカラー印字後、得られたカラー画像の発色鮮明性を目視により観察した。結果を以下のように表示する。
○：滲みがなく鮮明
△：やや滲みがあり、やや不鮮明
（４）インクの乾燥性
インクジェットプリンターでカラー印字後、５０ｇ／ｍ2の荷重で５秒間濾紙を押し付けインクが濾紙に転写しなくなるまでの時間を測定した。
（５）印字画像の耐水性
インクジェットプリンターでカラー印字後、記録シートを水中に漬け（２０℃、１時間）、その後、室温で乾燥した際の、記録画像の滲み、発色の変化を目視により観察した。結果を以下のように表示する。
○：変化なし
△：インク及び皮膜に変化が認められる
×：インクがかなりとれるか、皮膜ごと取れる
以上の評価結果を表１に示す。
【００６８】
2005169706.tif 000010
【産業上の利用可能性】
【００６９】
本発明のシリカ分散親水性ポリウレタン系樹脂組成物を用いてインク受容層を形成することにより、インクの乾燥性、発色性に優れ、安定した高品位な印字画像の記録が可能で、更にはインク受容層及び印字画像の透明性、耐ブロッキング性、耐水性に優れたインクジェット用記録シートが提供される。